(57)【要約】【課題】酸性染料における染色において、深色性及び外観品位に優れ高い堅牢度を有する編地を提供すること。【解決手段】ポリウレタン弾性繊維と酸性染料可染型繊維が交編されてなる編地であって、酸性染料同色性試験により染色された際のポリウレタン弾性繊維と酸性染料可染型繊維をそれぞれ測色したときの、ポリウレタン弾性繊維と酸性染料可染型繊維のＫ／Ｓの差が１０以下であり、かつポリウレタン弾性繊維と酸性染料可染型繊維のΔＥ＊が３０以下であり、且つ汚染度が３．５級以上であることを特徴とする編地。【選択図】なし【特許請求の範囲】
【請求項１】
ポリウレタン弾性繊維と酸性染料可染型繊維が交編されてなる編地であって、酸性染料同色性試験により染色された際のポリウレタン弾性繊維と酸性染料可染型繊維をそれぞれ測色したときの、ポリウレタン弾性繊維と酸性染料可染型繊維のＫ／Ｓの差が１０以下であり、かつポリウレタン弾性繊維と酸性染料可染型繊維のΔＥ＊が３０以下であり、且つ汚染度が３．５級以上であることを特徴とする編地。
【請求項２】
下記式（Ｉ）で表されるイソブチレン単位と下記式（ＩＩ）で表されるマレイミド単位とからなるマレイミド構造を有するポリマーが０．２重量％〜１０重量％含有されたポリウレタン弾性繊維が用いられてなることを特徴とする請求項１記載の編地。
【化１】
2009074184.tif 000011
【化２】
2009074184.tif 000012
（式中、Ｒ１は炭素数２〜６の直鎖もしくは分岐したアルキレン基を表し、Ｒ２及びＲ３は同一であっても異なってもよく、それぞれ炭素数１〜６の直鎖もしくは分岐したアルキル基を表す）
【請求項３】
酸性染料に対する染着座席が繊維１ｇ当たり７．０×１０−３ミリモル当量以上３．５×１０−１ミリモル当量以下であるポリウレタン弾性繊維が用いられてなることを特徴とする請求項１または２記載の編地。
【請求項４】
マレイミド構造を有するポリマーの重量平均分子量Ｍｗが８０，０００〜１５０，０００であり、Ｍｗ／Ｍｎ（Ｍｎは数平均分子量）が３．５以下であることを特徴とする請求項２記載の編地。
【請求項５】
マレイミド構造を有するポリマーの５０％ジメチルアセトアミド溶液の剪断粘度が８０〜３００ポイズであることを特徴とする請求項２または４記載の編地。
【発明の詳細な説明】
【技術分野】
【０００１】
本発明は、ポリウレタン弾性繊維と酸性染料可染型繊維との交編編地に関する。更に詳しくは、本発明の編地を用いた衣類において、着用時に布帛が伸長されてポリウレタン弾性繊維が露出した場合に、まだらに色目が異なって見える目剥きが発生せず、深色性及び外観品位に優れ、さらに高い堅牢度を有する編地に関する。
【背景技術】
【０００２】
ポリウレタンやポリウレタンウレアを主な構成単位とする重合体からなる弾性繊維（以下、ポリウレタン弾性繊維という）は、弾性的性質および耐薬品性等に優れた性能を有することから、主にポリアミド繊維等と交編織され、ファンデーション、ソックス、パンティストッキングおよびスポーツウエア等多分野において伸縮機能素材として広く利用されている。近年、こうした衣類のストレッチ機能をさらに向上させるため、布帛中のポリウレタン弾性繊維含有率を高くすることが求められている。
【０００３】
しかしポリウレタン弾性繊維は、構成するポリウレタン重合体やポリウレタンウレア重合体（以下、ポリウレタン系重合体と称する）分子中に、酸性染料に有効な染着座席が無いことから、ポリアミド繊維等と交編織された生地を酸性染料で染色した際に、染着座席が多いポリアミド繊維等に比べ、ポリウレタン弾性繊維は染料が染着し難い。そのためポリアミド繊維等と同等の濃染性を確保できないため、最終的に製品の外観品位を低下させる「目剥き」および「ぎらつき」の原因となっていた。特に濃色製品ではこの傾向が顕著であり、衣料とした場合の生地色の深みである濃色鮮明性不足による外観品位低下が発生し、用途によってはポリウレタン弾性繊維の混率が制限される場合があった。またポリウレタン弾性繊維は、酸性染料染色が施された時に、単に染料を抱え込んでいる、いわゆる汚染された状態であるため、洗濯等によって色落ちしやすく、色落ちによる他布汚染も大きな問題となっており、これもポリウレタン弾性繊維の使用が制限される一因となっていた。
【０００４】
これらの問題を解決する為に、ポリウレタン重合体の分子鎖中に第３級窒素原子を含有させる方法が知られているが（特許文献１〜４および非特許文献１参照）、これらの方法では、ポリアミド繊維等と同等の濃染性を達成するのが困難であるばかりでなく、場合によってはポリウレタン弾性繊維の物理特性を低下させるという問題があった。
一方、酸性染料と結合する染色性改良剤をポリウレタン重合体に混合する方法が提案されているが（特許文献５〜７参照）、編地における濃染性および高い洗濯堅牢度を達成するものは得られていない。
また、ポリウレタンそのものを着色したいわゆる原着糸が開発されているが（特許文献８〜１７参照）、多様な色相には対応できず、使用用途が限定されるものであった。
【０００５】
更にまた３級窒素を有するマレイミド構造を含むポリマーを染色改良剤として添加することで濃染性を向上させる方法が開発されているが（特許文献１８参照）、同文献中の製造方法では原料の１つであるジアミンの未反応分がポリマー中に少なからず残留することがあり、このポリマーが添加されたポリウレタン弾性繊維は堅牢度が低下し、染色後にナイロン白布と一緒に洗濯したときにナイロン汚染を引き起こすことが分かった。また、この剤は経日変化による着色とゲル化を引き起こす可能性があることも分かった。この着色とゲル化は繊維の色目や紡糸安定性に影響するものである。
【特許文献１】特公昭３９−２３０９７号公報
【特許文献２】特公昭４７−５１６４５号公報
【特許文献３】特公昭５９−１２７８９号公報
【特許文献４】特公昭６１−７２１２号公報
【特許文献５】特開昭６４−５２８８９号公報
【特許文献６】特開２０００−３１３８０２号公報
【特許文献７】特開２００１−４０５８７号公報
【特許文献８】特開２００３−２４７１２３号公報
【特許文献９】特開２００４−６００６２号公報
【特許文献１０】特開２００４−６００８８号公報
【特許文献１１】特開２００４−６００８９号公報
【特許文献１２】特開２００４−６００９０号公報
【特許文献１３】特開２００４−６００９１号公報
【特許文献１４】特開２００４−６００９２号公報
【特許文献１５】特開２００４−６００９３号公報
【特許文献１６】特開２００４−９１９３８号公報
【特許文献１７】特開２００５−２４８９号公報
【特許文献１８】特公平３−６１７７号公報
【非特許文献１】日本レオロジー学会誌、２００１年、Ｖｏｌ．２９、Ｐ１９１
【発明の開示】
【発明が解決しようとする課題】
【０００６】
本発明の目的は、かかる従来技術の問題点に鑑み、酸性染料における染色において深色性及び外観品位に優れ、高い堅牢度を有した編地を提供することである。
【課題を解決するための手段】
【０００７】
本発明者等は、上記課題について鋭意検討した結果、編地生機を特定の酸性染料を用いて染色し、ポリウレタン弾性繊維と酸性染料可染型繊維のＫ／Ｓの差及びΔＥ＊を特定し、且つ汚染度を３．５級以上とすることにより、各種条件で染色された生地において目剥きが発生せず、深色性及び外観品位に優れ、さらに高い堅牢度を有する編地が得られることを見出し、本発明に到達したものである。
【０００８】
本発明は、下記のとおりである。
（１）ポリウレタン弾性繊維と酸性染料可染型繊維が交編されてなる編地であって、酸性染料同色性試験により染色された際のポリウレタン弾性繊維と酸性染料可染型繊維をそれぞれ測色したときの、ポリウレタン弾性繊維と酸性染料可染型繊維のＫ／Ｓの差が１０以下であり、かつポリウレタン弾性繊維と酸性染料可染型繊維のΔＥ＊が３０以下であり、且つ汚染度が３．５級以上であることを特徴とする編地。
（２）下記式（Ｉ）で表されるイソブチレン単位と下記式（ＩＩ）で表されるマレイミド単位とからなるマレイミド構造を有するポリマーが０．２重量％〜１０重量％含有されたポリウレタン弾性繊維が用いられてなることを特徴とする上記（１）記載の編地。
【０００９】
【化１】
2009074184.tif 000002
【００１０】
【化２】
2009074184.tif 000003
【００１１】
（式中、Ｒ１は炭素数２〜６の直鎖もしくは分岐したアルキレン基を表し、Ｒ２及びＲ３は同一であっても異なってもよく、それぞれ炭素数１〜６の直鎖もしくは分岐したアルキル基を表す）
（３）酸性染料に対する染着座席が繊維１ｇ当たり７．０×１０−３ミリモル当量以上３．５×１０−１ミリモル当量以下であるポリウレタン弾性繊維が用いられてなることを特徴とする上記（１）または（２）記載の編地。
（４）マレイミド構造を有するポリマーの重量平均分子量Ｍｗが８０，０００〜１５０，０００であり、Ｍｗ／Ｍｎ（Ｍｎは数平均分子量）が３．５以下であることを特徴とする上記（２）記載の編地。
（５）マレイミド構造を有するポリマーの５０％ジメチルアセトアミド溶液の剪断粘度が８０〜３００ポイズであることを特徴とする上記（２）または（４）記載の編地。
【発明の効果】
【００１２】
本発明によれば、ポリウレタン弾性繊維と酸性染料可染型繊維を用いてなる編地において、目むきが発生せず、深色性及び外観品位に優れ、さらに高い堅牢度を有する編地が得られ、ファンデーションおよびスポーツウエア等の多種製品に好適に使用される。
【発明を実施するための最良の形態】
【００１３】
本発明について、以下具体的に説明する。
本発明の編地は、ポリウレタン弾性繊維と酸性染料可染型繊維が用いられてなる。酸性染料可染型繊維としては、おもにナイロン６繊維、ナイロン６６繊維などの公知のポリアミド繊維、絹、羊毛、獣毛などが挙げられる。また使用目的に合わせて、酸性染料可染型繊維以外の他素材を更に編成に供することができる。他素材の種類、形態および繊度は適宜選択すればよく、特に限定されない。たとえば、綿、麻等の天然繊維、ポリエステル繊維、キュプラレーヨン、ビスコースレーヨンおよびアセテートレーヨン等が挙げられる。
【００１４】
本発明の編地は、後述する酸性染料同色性試験により染色された際のポリウレタン弾性繊維と酸性染料可染型繊維をそれぞれ測色したときの、ポリウレタン弾性繊維と酸性染料可染型繊維のＫ／Ｓの差が１０以下であることを特徴とする。Ｋ／Ｓの差が１０を超えると、ポリウレタン弾性繊維とポリアミド系合成繊維の見かけの染着濃度差が大きく、ポリウレタン弾性繊維の染着濃度が低いため、生地における目むきが目立ち、好ましくない。
【００１５】
また本発明の編地は、同様の酸性染料同色性試験により染色された際のポリウレタン弾性繊維と酸性染料可染型繊維のΔＥ＊が３０以下であることを特徴とする。好ましくは２０以下である。ΔＥ＊が３０を超えると、ポリウレタン弾性繊維と酸性染料可染型繊維の色相差が大きく、好ましくない。
さらに本発明の編地は、同様の酸性染料同色性試験により染色された際の洗濯堅牢度（ＪＩＳ  Ｌ０８４４  Ａ２法）による汚染度が３．５級以上であることを特徴とする。３．５級未満では、洗濯時の色落ちによる他布汚染の原因となり、好ましくない。ここで、汚染度評価とは酸性染料可染型繊維に対する汚染度を見るものとする。
【００１６】
このような本発明の特徴を有する編地は、マレイミド構造を有するポリマーが含有されたポリウレタン弾性繊維を用いることで好適に得ることができる。
本発明で用いられるマレイミド構造を有するポリマーとしては、下記式（Ｉ）で表されるイソブチレン単位と下記式（ＩＩ）（式中、Ｒ１は炭素数２〜６の直鎖もしくは分岐したアルキレン基を表し、Ｒ２及びＲ３は同一であっても異なってもよく、それぞれ炭素数１〜６の直鎖もしくは分岐したアルキル基を表す）で表されるマレイミド単位とからなるものであり、イソブチレン単位とマレイミド単位とが交互に反復してなるものが好ましい。
【００１７】
【化３】
2009074184.tif 000004
【００１８】
【化４】
2009074184.tif 000005
【００１９】
本発明におけるマレイミド構造を有するポリマーは、下記式（Ｉ）で表されるイソブチレン単位と下記式（ＩＩＩ）で表される無水マレイン酸単位からなるポリマーと、下記式（ＩＶ）で表されるジアミンとを脱水縮合反応させることにより容易に得ることができる。イソブチレンと無水マレイン酸からなるポリマーは、重合方法およびモノマー比等の選択によって、その比率の異なるポリマーも製造可能であるが、製造のしやすさやコストの観点から両者の比が１で且つ交互に共重合されているポリマーが好ましく、例えばイソバン０４（クラレ社製）が挙げられる。
【００２０】
【化５】
2009074184.tif 000006
【００２１】
【化６】
2009074184.tif 000007
【００２２】
【化７】
2009074184.tif 000008
【００２３】
マレイミドを形成する際に用いられるジアミンとしては、形成されるマレイミド構造が上記式（ＩＩ）を満たすものであればよく、例えば、２−ジメチルアミノエチルアミン、２−ジエチルアミノエチルアミン、２−ジ−ｎ−プロピルアミノエチルアミン、２−ジイソプロピルアミノエチルアミン、２−ジ−ｎ−ブチルアミノエチルアミン、２−ジイソブチルアミノエチルアミン、２−ジ−ｔｅｒｔ−ブチルアミノエチルアミン、２−ジ−ｎ−ペンチルアミノエチルアミン、２−ジ−ｎ−ヘキシルアミノエチルアミン、３−ジメチルアミノプロピルアミン、３−ジエチルアミノプロピルアミン、３−ジ−ｎ−プロピルアミノプロピルアミン、３−ジイソプロピルアミノプロピルアミン、３−ジ−ｎ−ブチルアミノプロピルアミン、３−ジイソブチルアミノプロピルアミン、３−ジ−ｔｅｒｔ−ブチルアミノプロピルアミン、３−ジ−ｎ−ペンチルアミノプロピルアミン、３−ジ−ｎ−ヘキシルアミノプロピルアミン、４−ジメチルアミノブチルアミン、４−ジエチルアミノブチルアミン、４−ジ−ｎ−プロピルアミノブチルアミン、４−ジイソプロピルアミノブチルアミン、４−ジ−ｎ−ブチルアミノブチルアミン、４−ジイソブチルアミノブチルアミン、４−ジ−ｔｅｒｔ−ブチルアミノブチルアミン、４−ジ−ｎ−ペンチルアミノブチルアミン、４−ジ−ｎ−ヘキシルアミノブチルアミン、２−ジメチルアミノ−２−メチルプロピルアミン、２−ジエチルアミノ−２−メチルプロピルアミン、２−ジ−ｎ−プロピルアミノ−２−メチルプロピルアミン、２−ジイソプロピルアミノ−２−メチルプロピルアミン、２−ジ−ｎ−ブチルアミノ−２−メチルプロピルアミン、２−ジイソブチルアミノ−２−メチルプロピルアミン、２−ジ−ｔｅｒｔ−ブチルアミノ−２−メチルプロピルアミン、２−ジ−ｎ−ペンチルアミノ−２−メチルプロピルアミン、２−ジ−ｎ−ヘキシルアミノ−２−メチルプロピルアミン、２−ジメチルアミノ−１，１−ジメチルエチルアミン、２−ジエチルアミノ−１，１−ジメチルエチルアミン、２−ジ−ｎ−プロピルアミノ−１，１−ジメチルエチルアミン、２−ジイソプロピルアミノ−１，１−ジメチルエチルアミン、２−ジ−ｎ−ブチルアミノ−１，１−ジメチルエチルアミン、２−ジイソブチルアミノ−１，１−ジメチルエチルアミン、２−ジ−ｔｅｒｔ−ブチルアミノ−１，１−ジメチルエチルアミン、２−ジ−ｎ−ペンチルアミノ−１，１−ジメチルエチルアミン、２−ジ−ｎ−ヘキシルアミノ−１，１−ジメチルエチルアミン、５−ジメチルアミノペンチルアミン、５−ジエチルアミノペンチルアミン、５−ジ−ｎ−プロピルアミノペンチルアミン、５−ジイソプロピルアミノペンチルアミン、５−ジ−ｎ−ブチルアミノペンチルアミン、５−ジイソブチルアミノペンチルアミン、５−ジ−ｔｅｒｔ−ブチルアミノペンチルアミン、５−ジ−ｎ−ペンチルアミノペンチルアミン、５−ジ−ｎ−ヘキシルアミノペンチルアミン、３−ジメチルアミノ−２，２−ジメチルプロピルアミン、３−ジエチルアミノ−２，２−ジメチルプロピルアミン、３−ジ−ｎ−プロピルアミノ−２，２−ジメチルプロピルアミン、３−ジイソプロピルアミノ−２，２−ジメチルプロピルアミン、３−ジ−ｎ−ブチルアミノ−２，２−ジメチルプロピルアミン、３−ジイソブチルアミノ−２，２−ジメチルプロピルアミン、３−ジ−ｔｅｒｔ−ブチルアミノ−２，２−ジメチルプロピルアミン、３−ジ−ｎ−ペンチルアミノ−２，２−ジメチルプロピルアミン、３−ジ−ｎ−ヘキシルアミノ−２，２−ジメチルプロピルアミン、６−ジメチルアミノヘキシルアミン、６−ジエチルアミノヘキシルアミン、６−ジ−ｎ−プロピルアミノヘキシルアミン、６−ジイソプロピルアミノヘキシルアミン、６−ジ−ｎ−ブチルアミノヘキシルアミン、６−ジイソブチルアミノヘキシルアミン、６−ジ−ｔｅｒｔ−ブチルアミノヘキシルアミン、６−ジ−ｎ−ペンチルアミノヘキシルアミン、６−ジ−ｎ−ヘキシルアミノヘキシルアミン、またはこれら混合物等が好ましく、その中でも、２−ジエチルアミノエチルアミン、３−ジブチルアミノプロピルアミンまたは３−ジエチルアミノプロピルアミンが特に好ましい。
【００２４】
本発明の編地に使用されるポリウレタン弾性繊維に含まれるマレイミド構造を有するポリマーの重量平均分子量Ｍｗは８０，０００〜１５０，０００であることが好ましく、Ｍｗ／Ｍｎ(Ｍｎは数平均分子量)が３．５以下であることが好ましい。より好ましくはＭｗが９０，０００〜１２０，０００であり、Ｍｗ／Ｍｎが３．０以下である。分子量が低すぎると当該ポリマーが表面にブリードアウトすることで脱落しやすくなり、逆に分子量が高すぎると当該ポリマーが紡糸原液中に均一に分散し難くなる。また分子量分布が広すぎる場合でも、一部の低分子量成分または高分子量成分により上記と同様の現象を生じる可能性がある。ここに述べる分子量に関しては、詳細には後述するが、ＰＭＭＡ換算の分子量であり、ＧＰＣ（ゲル透過クロマトグラフィー）により求めることができる。
【００２５】
本発明におけるマレイミド構造を有するポリマーの剪断粘度は、５０％ジメチルアセトアミド溶液にした時に８０〜３００ポイズの範囲にあることが好ましく、９０〜２００ポイズの範囲にあることがより好ましい。剪断粘度がこの範囲であればゲル化を起こしていないので、得られた編地において堅牢度に優れ、染色後に酸性染料可染型繊維白布と一緒に洗濯したときの該白布の汚染が抑制される。また剤の経日変化による着色とゲル化による繊維の色目変化や紡糸安定性への影響が小さい。このような剪断粘度を有するマレイミド構造をもつポリマーは、原料であるイソブチレンと無水マレイン酸からなるポリマーに対し、もう１つの原料であるジアミンのモル当量を少なくすることや、反応終了後に残留揮発分を加熱減圧下で留去するなどの改良によって原料のジアミン残留分を減らすことで好適に得ることができる。ここに述べる剪断粘度に関しては、詳細には後述するが、Ｅ型粘度計により測定することができる。
【００２６】
このマレイミド構造を含むポリマーをポリウレタン系重合体に対して０．２重量％〜１０重量％添加させることにより、ポリウレタン弾性繊維の染色性および堅牢度を高めることができる。より好ましくは０．５重量％〜１０重量％である。０．２重量％未満では十分な染着性能を発現せず、１０重量％を超えると、濃染しすぎるため逆に目剥きが発生し、更には堅牢度が悪化する。
また、本発明の編地に使用されるポリウレタン弾性繊維は、上述の通り反応条件および処理条件の改良によって原料由来のジアミン残留分を減らすことで得られた特定のマレイミド構造を有するポリマーを含有しているため、洗濯後においても十分な濃染度を保っている上に、洗濯堅牢性にも優れる。
【００２７】
本発明の編地に使用されるポリウレタン弾性繊維は、マレイミド構造を含むポリマーが添加されていることにより、酸性染料に対する染着座席を有する。染着座席数はポリウレタン弾性繊維１ｇあたり７．０×１０−３ミリモル当量以上３．５×１０−１ミリモル当量以下であることが好ましい。この場合の染着座席とは、塩酸等の酸により滴定可能な塩基性を有するアミン部位と同義である。
【００２８】
本発明に用いられるポリウレタン系重合体は、例えば、数平均分子量が６００〜５０００であるポリマーグリコールと有機ジイソシアネートを反応させてソフトセグメントとなるウレタン中間重合体を合成後、鎖延長剤でハードセグメントを重合し、末端停止剤で末端封鎖するといった公知の技術を用いることで製造することができる。鎖延長剤として、低分子ジオールを用いるとハードセグメントがウレタン結合からなるポリウレタン重合体となり、また、２官能性アミンを用いるとハードセグメントがウレア結合からなるポリウレタン重合体を得ることができる。
【００２９】
ポリマーグリコールとしては、例えば、ポリオキシエチレングリコール、ポリオキシプロピレングリコール、ポリオキシテトラメチレングリコールおよびポリオキシペンタメチレングリコール等のホモポリエーテルジオール、炭素原子数２から６の２種以上のオキシアルキレンから構成される共重合ポリエーテルジオール、アジピン酸、セバチン酸、マレイン酸、イタコン酸、アゼライン酸およびマロン酸等の二塩基酸の一種または二種以上とエチレングリコール、１，２−プロピレングリコール，１，３−プロピレングリコール，２，２−ジメチル−１，３−プロパンジオール，１，４−ブタンジオール、１，３−ブタンジオール、ヘキサメチレングリコール、ジエチレングリコール、１，１０−デカンジオール、１，３−ジメチロールシクロヘキサンおよび１，４−ジメチロールシクロヘキサン等のグリコールの一種または二種以上とから得られたポリエステルジオール、ポリエステルアミドジオール、ポリエステルエーテルジオール、ポリ−ε−カプロラクトンジオールおよびポリバレロラクトンジオール等のポリラクトンジオール、ポリカーボネートジオール、ポリアクリルジオール、ポリチオエーテルジオール、ポリチオエステルジオール、又はこれらジオールの共重合物ないしは混合物等が挙げられる。
【００３０】
有機ジイソシアネートとしては、例えば、メチレン−ビス（４−フェニルイソシアネート）、メチレン−ビス（３−メチル−４−フェニルイソシアネート）、２，４−トリレンジイソシアネート、２、６−トリレンジイソシアネート、ｍ−及びｐ−キシリレンジイソシアネート、α，α，α’，α’−テトラメチル−キシリレンジイソシアネート、ｍ−及びｐ−フェニレンジイソシアネート、４，４’−ジメチル−１，３−キシリレンジイソシアネート、１−アルキルフェニレン−２，４及び２，６−ジイソシアネート、３−（α−イソシアネートエチル）フェニルイソシアネート、２，６−ジエチルフェニレン−１，４−ジイソシアネート、ジフェニル−ジメチルメタン−４，４−ジイソシアネート、ジフェニルエーテル−４，４’−ジイソシアネート、ナフチレン−１，５−ジイソシアネート、１，６−ヘキサメチレンジイソシアネート、メチレン−ビス（４−シクロヘキシルイソシアネート）、１，３−及び１，４−シクロヘキシレンジイソシアネート、トリメチレンジイソシアネート、テトラメチレンジイソシアネート、ペンタメチレンジイソシアネート、ヘキサメチレンジイソシアネート、イソフォロンジイソシアネート、又はこれらの混合物等が挙げられる。
【００３１】
多官能性活性水素原子を有する鎖延長剤としては、例えば、ヒドラジン、ポリヒドラジン、炭素原子数２〜１０の直鎖または分岐した脂肪族、脂環族または芳香族の活性水素を有するアミノ基を持つ化合物で例えばエチレンジアミン、１，２−プロピレンジアミンおよび特開平５−１５５８４１号公報に記載されているウレア基を有するジアミン類等のジアミン、ヒドロキシルアミン、水、および低分子量のグリコール、例えばエチレングリコール、１，２−プロピレングリコール、１，３−プロピレングリコール、２，２−ジメチル−１，３−プロパンジオール、１，４−ブタンジオール、１，３−ブタンジオール、ヘキサメチレングリコール、ジエチレングリコール、１，１０−デカンジオール、１，３−ジメチロールシクロヘキサンおよび１，４−ジメチロールシクロヘキサン等を用いることが出来る。好ましくは、エチレンジアミンまたは１，２−プロピレンジアミンである。
【００３２】
単官能性活性水素原子を有する末端停止剤としては、例えば、ジエチルアミンのようなジアルキルアミン等やエタノールのようなアルキルアルコール等が用いられる。これらの鎖延長剤および末端停止剤は、単独又は、２種以上混合して用いても良い。
このポリウレタン系重合体には、本発明のマレイミド構造を含むポリマー以外に、ポリウレタン弾性繊維に通常用いられる他の化合物、例えば紫外線吸収剤、酸化防止剤、光安定剤、耐塩素脆化剤、耐ガス安定剤、着色剤、艶消し剤および充填剤等を添加してもよい。
【００３３】
このようにして得られたポリウレタン系重合体は、公知の乾式紡糸、湿式紡糸または溶融紡糸等で繊維状に成形し、ポリウレタン弾性繊維を製造することができる。
得られたポリウレタン弾性繊維に、ポリジメチルシロキサン、ポリエステル変性シリコン、ポリエーテル変性シリコン、アミノ変性シリコン、鉱物油、鉱物性微粒子、例えばシリカ、コロイダルアルミナおよびタルク等、高級脂肪酸金属塩粉末、例えばステアリン酸マグネシウムおよびステアリン酸カルシウム等、高級脂肪族カルボン酸、高級脂肪族アルコール、パラフィンおよびポリエチレン等の常温で固形状ワックス等の油剤を単独、又は必要に応じて任意に組合せて付与してもよい。
【００３４】
本発明の編地は、酸性染料で染着されたときに、発色性および洗濯堅牢度が良好であり、目剥きを抑制することができる。酸性染料可染型繊維とポリウレタン弾性繊維の混用は、ポリウレタン弾性繊維を裸糸として編成する方法、被覆弾性繊維として編成する方法、いずれでもあっても良い。また酸性染料可染型繊維以外に更に混用される他素材も、そのままの状態の糸として、あるいは被覆弾性繊維として編成に供することができる。
【００３５】
酸性染料可染型繊維は、フィラメント糸及び紡績糸のいずれであってもよい。具体的にはフィラメント糸としては、ポリアミド系繊維等の合繊からなるものが好ましい。フィラメント糸の形態は、原糸（未加工糸）、仮撚加工糸、先染糸等のいずれであってもよく、また、これらの複合糸であってもよい。これらは、撚糸加工のしやすい、安定した糸条が好ましい。
酸性染料可染型繊維の紡績糸としては、羊毛、獣毛等の天然繊維、ポリアミド系繊維等の化合繊からなるものが好ましく、これらは単独又は混紡されたもの等、いずれであってもよい。
【００３６】
酸性染料可染型繊維以外に更に混用される他素材の非弾性繊維は、フィラメント糸及び紡績糸のいずれであっても良い。具体的にはフィラメント糸としては、各種レーヨン、アセテート繊維、ポリエステル系繊維、アクリル系繊維、ポリプロピレン系繊維、塩化ビニル系繊維等の化合繊からなるものが好ましい。フィラメント糸の形態は、原糸（未加工糸）、仮撚加工糸、先染糸等のいずれであってもよく、また、これらの複合糸であってもよい。これらは、撚糸加工のしやすい、安定した糸条が好ましい。
酸性染料可染型繊維以外に更に混用される他素材の非弾性繊維の紡績糸としては、木綿、麻等の天然繊維、各種レーヨン、アセテート繊維、ポリエステル系繊維、アクリル系繊維、ポリプロピレン系繊維、塩化ビニル系繊維等の化合繊からなるものが好ましく、これらは単独または混紡されたもの等、いずれであっても良い。
【００３７】
上記ポリウレタン弾性繊維の裸糸とは、弾性繊維そのままの状態の糸であり、酸性染料可染型繊維との引き揃えや、添え糸編により編成される。酸性染料可染型繊維とポリウレタン弾性繊維との編成時における、弾性繊維の給糸速度と非弾性繊維の給糸速度との比であるドラフト率（ドラフト率＝弾性繊維の給糸速度／非弾性繊維の給糸速度）も任意に設定可能であるが、製編性を考慮すれば、ドラフト率は１．２〜４．５が好ましい。
【００３８】
また被覆弾性繊維とは、ポリウレタン弾性繊維を芯に、酸性染料可染型繊維のマルチフィラメント合成繊維や短繊維などを鞘成分とした、ＦＴＹ、ＳＣＹ、ＤＣＹと称されるようなカバリング糸や、酸性染料可染型繊維の短繊維で被覆されたＣＳＹと称されるコアスパンヤーン、更には、酸性染料可染型繊維とポリウレタン弾性繊維とを撚糸した被覆弾性繊維等が挙げられる。これらの被覆弾性繊維の、ポリウレタン弾性繊維と非弾性繊維のドラフト率（被覆弾性繊維のドラフト率＝被覆弾性繊維を伸長した時の非弾性繊維の長さ／被覆弾性繊維を伸長した時のポリウレタンウレア弾性繊維の長さ）も任意に設定が可能であり、１．２〜４．５の範囲内に設定するのが好ましい。被覆弾性繊維に使用するポリウレタン弾性繊維の太さは限定されないが、２０〜１６０デシテックスが好ましい。非弾性繊維との混率についても限定されないが、５〜７０重量％程度が好ましく、製造する編地により任意に選定できる。
【００３９】
酸性染料可染型繊維以外に更に混用される他素材についても、そのままの状態の糸として編成に供するほか、ポリウレタン弾性繊維を芯糸に、マルチフィラメント合成繊維や短繊維などを鞘成分とした、ＦＴＹ、ＳＣＹ、ＤＣＹと称されるようなカバリング糸や、綿等の短繊維で被覆されたＣＳＹと称されるコアスパンヤーン、更には、他素材とポリウレタン弾性繊維とを撚糸した被覆弾性繊維として編成に供することができる。
編地の構成に際して使用する糸の太さは、総繊度２２〜１２２０デシテックスの範囲が好ましく、３４〜３１０デシテックスがより好ましい。これらは、使用目的に合わせて適宜選択することができる。
【００４０】
本発明の編地は、丸編地、緯編地、経編地のいずれでも良く、特に限定されない。また後述の成形衣料にも適用される。
本発明の丸編地および緯編地に使用可能な編成組織としては、平編の基本組織、タック編、浮編、片畦編、レース編、添糸編、ジャガード編等の組織のいずれであってもよい。
本発明の丸編地は、一列針床を有する通常のシングルニット丸編機、二列針床を有する通常のダブルニット丸編機のような、給糸口数が多数あり、同時に複数本の糸を供給し得るフィーダーのある編機を用いて編成される。編機のゲージは、通常、５〜５０ゲージであり、使用目的によって適宜選定すればよい。
【００４１】
本発明の緯編地は、大緯編機、小緯編機、両頭機、両面機、ジャガード機等の緯編機、シングルニードル機、ダブルニードル機等のフルファッション編機を用いて編成される。編機のゲージとしては、通常、３〜５０ゲージであり、使用目的によって適宜選定すればよい。
本発明の経編地に使用可能な編成組織は、鎖編、デンビー編、コード編、アトラス編、挿入編等の基本組織、またこれらの組み合わせによる変化組織のいずれであってもよい。ポリウレタン弾性繊維は全面に編みこんでも良いし、所望する間隔に編みこんでも良い。またポリウレタン弾性繊維を挿入することも可能である。
【００４２】
本発明の経編地は、カールマイヤー整経機、リバー整経機等を用いた整経工程により、弾性繊維及び又は被覆弾性繊維、非弾性繊維を各々、目的とする商品に合わせた本数を揃えてビームに巻き取る。その後、後述の編機に、弾性繊維及び又は被覆弾性繊維、非弾性繊維のビームを設置し、編成して所望の経編地を得る。
【００４３】
経編地の編成にはトリコット編機、ラッセル編機、ダブルラッセル編機が使用でき、使用する糸のデニールや商品の狙いにより適宜使用デニール、編機種、ゲージを選択すればよい。編成組織としては、上述の基本編成組織、これらの組み合わせによる変化組織を用いて、トリコット編機では２枚筬組織のハーフ組織、サテン組織、ジャガード組織、またこれらの組織の組み合わせによる変化組織等、ラッセル編機、ダブルラッセル編機では、パワーネット組織、サテンネット組織、ジャガード組織等によって所望の経編地が得られる。トリコット編機、ラッセル編機とも、３枚以上の筬組織で編成しても良い。編機のゲージは、通常１０〜５０ゲージであり、使用目的によって適宜選定すればよい。
【００４４】
本発明における丸編地、緯編地、経編地の染色は、一般の工程を使用することができる。すなわち、生機を開反し、リラックス処理を施した後、プレセット工程、染色工程を経て、樹脂加工を含めた仕上げセットなどの行う一般的な染色工程を経る。
本発明における丸編地、緯編地、経編地は、上記のポリウレタン弾性繊維と酸性染料可染型繊維（フィラメント糸、紡績糸）を交編して得られた布帛や、上記ポリウレタン弾性繊維と酸性染料可染型繊維、他素材を交編して得られた布帛を、染色前にテンターでの１５０〜２００℃のプレセット工程を通すことによって製造される。テンターでの処理時間としては３０秒から２分が好ましい。
プレセット工程を通過後は、酸性染料による９０〜１１０℃の染色条件により染色される。また酸性染料可染型繊維以外に混用される他素材に合わせた染色を更に施しても良い。例えばポリエステル繊維ならば、分散染料による１２０〜１３５℃染色条件のように、適宜条件が選ばれる。
【００４５】
染色工程を通過後は、ソーピング処理、フィックス処理を施しても良い。また酸性染料可染型繊維以外に組み合わされた他素材に合わせ、例えば交編相手素材がポリエステル繊維ならば、還元洗浄処理、ソーピング処理を施しても良い。さらには、ポリエステル繊維で通常加工される減量加工を施しても良い。他素材が綿ならば、過酸化水素による晒し工程を施しても良い。このように、本発明の編地は、得られる生地の堅牢度、風合いを良くするために、酸性染料可染型繊維以外に組み合わされた他素材に合わせた各種処理を施すことが出来る。また通常付与される後加工、例えば、柔軟剤加工、吸水加工などを施しても良い。
【００４６】
染色工程を通過後は、テンターでの１５０〜２００℃のファイナルセット工程を通すことによって本発明の丸編地、緯編地、経編地の染上げ反が製造される。
本発明の編地は、成形衣料にも適用することができる。
成形衣料とは、編地部分が着用する人体の部位に合わせて連続して編成された丸編地から成り、例えば、該丸編地の全体は開反されずに、首部、両腕部、腰部または両脚部に対応する部分が所望の形状に裁断されており、且つ肩部、腰部または股部のみが接合縫製されている衣料をさす。該丸編地を成形衣料の少なくとも一部に用いればよく、成形衣料全体が該丸編地から成るものが特に好ましい。
【００４７】
本発明の成形衣料は、インナー衣料に特に好適である。インナー衣料とは、肌に直接触れる編地をいい、例えば、タンクトップ、ロングパンツ、ズボン下、スパッツ、トランクス、ブリーフ、体型補正効果のあるメンズファンデーション、婦人用ランジェリー、ファンデーション、ブリーフ、ショーツ類が挙げられる。婦人用ランジェリーとしては、例えばキャミソール、スリップ、ペチコート、フレアパンツ、ボディブリファ、テディ等が挙げられる。婦人用ファンデーションとしてはガードル、ボディスーツ等が挙げられる。
【００４８】
本発明の成形衣料用丸編地に用いられる組織としては、いわゆる編物の種々の組織、例えば天竺編、ゴム編、鹿の子編等や、これらを基本にしてメッシュ調にしたり、凹凸感をつけたもの等、その他多数のものが可能であり、適宜選定すればよい。本発明の成形衣料用丸編地の編成に用いる編機は特に限定されないが、例えば一般的にいう丸編機を用いることができる。この場合、針本数は５００本から１５００本、釜径（釜の直径）は、２５．４ｃｍ（１０インチ）から３８．１ｃｍ（１５インチ）が好ましい。
【００４９】
本発明における成形衣料は、着用する人体の部位に合わせて連続して編成する。具体的には上記のポリウレタン弾性繊維と酸性染料可染型繊維のフィラメント糸、紡績糸とを交編するか、あるいは酸性染料可染型繊維を用いた被覆弾性繊維のみを編成して得られる。使用目的に合わせて、酸性染料可染型繊維以外の他素材を更に編成に供しても良い。得られた編地を、酸性染料染色前あるいは染色後に湿熱セット工程と呼ばれる湿熱下での熱加工（９０〜１４０℃が好ましく、処理時間は１０秒から２分）が施される。最終製品の形に肩口などを縫製してから染色工程を施しても良い。また酸性染料可染型繊維以外の他素材に合わせた染色、各種処理を施すこともできる。
【実施例】
【００５０】
本発明を実施例で更に詳しく説明するが、本発明はこれらの実施例のみに限定されるものではない。実施例等における測定値は、下記の測定法により求めたものである。
（１）同色性試験
本発明のポリウレタン弾性繊維と酸性染料可染型繊維を交編した編地生機を以下の染色条件で染色した。まず編地生機を８０℃×２０分精錬し、酸性ハーフミーリング染料（Ｔｅｌｏｎ  ＢＬＵＥ  Ａ２Ｒ；ＤｙＳｔａｒ社製）１％ｏｗｆ、均染剤（ＳｅｒａＧａｌＮ−ＦＳ；ＤｙＳｔａｒ社製）０．６％ｏｗｆ、硫酸アンモニウム４．０％ｏｗｆを加え、浴比１：５０の条件にて常圧ボイルで６０分間染色処理を行った。
【００５１】
染色された編地を乾燥後、編地をポリウレタン弾性繊維と酸性染料可染型繊維に分解し、それぞれの繊維のＫ／Ｓ、ΔＥ＊を下記の方法で測定した。別途、編地の汚染度については、ＪＩＳ  Ｌ０８４４  Ａ２法による洗濯堅牢度評価法による汚染度を測定した。ここで、汚染度の評価に用いる白布として、酸性染料可染型繊維であるナイロンからなる布帛を用いた。
【００５２】
Ｋ／Ｓ：グレタグマクベス社製分光光度計ＣＯＬＯＲ−ＥＹＥ  ７０００Ａにて、ポリウレタン弾性繊維、酸性染料可染型繊維を測色し、それぞれの表面染色濃度Ｋ／Ｓを求め、Ｋ／Ｓの差を、下記式で求めた。
Ｋ／Ｓの差＝（酸性染料可染型繊維のＫ／Ｓ）−（ポリウレタン弾性繊維のＫ／Ｓ）
ΔＥ＊：日本電色工業（株）製分光式色差計ＳＱ−２０００（標準光源Ｃ、２度視野）にて、ポリウレタン弾性繊維、酸性染料可染型繊維を測色した。ＣＩＥＬＡＢ表色系で明度指数Ｌ＊、クロマティクネス指数ａ＊、ｂ＊を求めた。ポリウレタン弾性繊維、酸性染料可染型繊維の明度指数、クロマティクネス指数をそれぞれ、（Ｌ１＊、ａ１＊、ｂ１＊）、（Ｌ２＊、ａ２＊、ｂ２＊）とした時、下記の計算式（Ｖ）で、ΔＥ＊を求めた。
ΔＥ＊＝√（（Ｌ２＊−Ｌ１＊）２＋（ａ２＊−ａ１＊）２＋（ｂ２＊−ｂ１＊）２）    （Ｖ）
【００５３】
（２）染着座席の測定
マレイミド構造を有するポリマーの５０％ジメチルアセトアミド溶液約２００ｍｇを正確に秤量し、１０ｍLのジメチルアセトアミドに溶解し、ブロムフェノールブルーを指示薬として、塩酸−メタノール溶液（０．１６ｍｏｌ／L）にて中和滴定を行い、ポリマー１ｇ中のアミン価を測定した。紡糸ポリマー中のマレイミド構造を有するポリマー添加量とアミン価からポリウレタン弾性繊維１ｇあたりの染着座席数を算出した。
【００５４】
（３）重量平均分子量および分子量分布の測定
ジメチルアセトアミドにＬｉＢｒを１０ｍｍｏｌ／Ｌになるように溶かした溶離液を用いて、マレイミド構造を有するポリマーが１．０ｍｇ／ｍLとなるように調整したものを試料としてＧＰＣにて測定を行った。
測定条件
データ処理    東ソー  ＧＰＣ−８０２０
カラム        ＴＳＫｇｅｌ  α−Ｍ（７．８ｍｍｘ３０ｃｍ）２本
オーブン      ６０℃
溶離液        ジメチルアセトアミド（ＬｉＢｒ１０ｍｍｏｌ／Ｌ）１．０ｍＬ／ｍｉｎ
試料量        ２００μＬ
検出器        ＲＩ
較正曲線      ＰＭＭＡ
【００５５】
（４）剪断粘度の測定
Ｅ型粘度計（東機産業社製  ＲＥ１０５Ｕ）にて測定した。
測定条件
温度          ３０℃
試料量        ０．５ｍＬ
ローター      ３°×Ｒ１４
回転数        １０ｔｐｍ
【００５６】
（５）目剥き
後述の染色レシピで赤、黒に染色した染上げ反生地を引っ張り、目視判定して目剥きの状態を１級から４級で判定した。
４級：ポリウレタン弾性繊維と酸性染料可染型繊維の染着濃淡差が全く認識できないレベル
３級：ポリウレタン弾性繊維が十分に染まっているが、酸性染料可染型繊維との濃淡の違いがわずかに確認できるレベル
２級：ポリウレタン弾性繊維は染まっているが酸性染料可染型繊維との濃淡差が大きく、ポリウレタン弾性繊維がはっきり認識できるレベル
１級：目剥きして明らかにポリウレタン弾性繊維が確認でき、それがほとんど染まっていないと認識できるレベル
【００５７】
（６）染上げ反の同色性
後述の染色レシピで赤、黒に染色した染上げ反生地を引っ張り、目視判定してポリウレタン弾性繊維と酸性染料可染型繊維の色相差を○×で判定した。
○：ポリウレタン弾性繊維と酸性染料可染型繊維の色相差が全く認識できないレベル
×：明らかにポリウレタン弾性繊維と酸性染料可染型繊維との色相差が異なるレベル
（７）モールド試験
通常のブラカップ用モールド金型にて、１９０℃×３０秒でモールド試験を実施し、上記（５）の目剥き評価、上記（６）の同色性評価に供した。
（８）染上げ反の洗濯堅牢度
後述の染色レシピで赤、黒に染色した染上げ反生地を、ＪＩＳ  Ｌ０８４４  Ａ２法による洗濯堅牢度で評価した。ここで、添付白布には酸性染料可染型繊維であるナイロン白布を用い、汚染度を洗濯堅牢度とした。
【００５８】
［実施例１］
平均分子量約６０，０００のイソブチレン−無水マレイン酸交互共重合体（クラレ社製イソバン０４）を４０ｇ、ジエチルアミノプロピルアミンを３３．８ｇ、及びジメチルアセトアミドを１６０ｇ混合し、窒素雰囲気下にて５０℃で１時間および１００℃で１時間攪拌し、次いで１８０℃還流下で生成する水を留去しながら４時間加熱した。残留揮発分を減圧下で留去し、これによって得られたポリマーをジメチルアセトアミドに溶解し、５０％溶液とした。得られたポリマーは重量平均分子量Ｍｗ＝１．０×１０５、分子量分布Ｍｗ／Ｍｎ＝２．７、剪断粘度１０４ポイズであった。
【００５９】
平均分子量１，８００のポリテトラメチレンエーテルグリコール１，５００ｇ及び４，４’−ジフェニルメタンジイソシアネート３１２ｇを、窒素ガス気流下６０℃において９０分間攪拌しつつ反応させて、両末端にイソシアネート基を有するポリウレタンプレポリマーを得た。ついで、これを室温まで冷却した後、ジメチルアセトアミド２，７００ｇを加え、溶解してポリウレタンプレポリマー溶液を調製した。
【００６０】
エチレンジアミン２３．４ｇおよびジエチルアミン３．７ｇを乾燥ジメチルアセトアミド１，５７０ｇに溶解し、これを前記プレポリマー溶液に室温で添加して、粘度２，２００ポイズ（３０℃）のポリウレタン重合体溶液を得た。
このポリウレタン重合体溶液に、ポリウレタン固形分に対して、ｐ−クレゾールとジシクロペンタジエンの重付加体のイソブチレン付加物を１．０重量％、Ｓｕｍｉｌｉｚｅｒ  ＧＡ−８０（住友化学社製）を０．４重量％、２−（２Ｈ−ベンゾトリアゾール−２−イル）−４，６−ビス（２−フェニルプロパン−２−イル）フェノールを０．２重量％、ハイドロタルサイトを５．０重量％および作製した上記マレイミド構造を有するポリマーを１．０重量％混合して紡糸原液とした。
【００６１】
この紡糸原液を紡糸速度８００ｍ／分および熱風温度３２５℃で乾式紡糸して、４４デシテックス／４フィラメントの繊維を製造した。
得られたポリウレタン弾性繊維の裸糸４４デシテックスとナイロン６（東レ社製ミラコスモ）５６デシテックス／１７フィラメントとを引き揃えて、ナイロン６の給糸速度８６ｍ／分、ポリウレタン弾性繊維３９ｍ／分のドラフト２．２、給糸張力５ｃＮで編立てて、天竺編地を形成した。２８ゲージ、３０インチ径、６０口のシングルニット丸編機（福原精機（株）製、機種タイプＶＸＡＣ−３ＳＲＥ）で編成し、丸編生機を作成した。生機の編地組成と酸性染料同色性試験結果を表１に示す。
【００６２】
この丸編生機を開反し、液流染色機で８０℃×３０分の条件で精練し、プレセットとしてテンター仕上げ機で幅方向に５％幅出しさせながら、熱処理条件として温度１９０℃、時間６０秒で処理した。次いで、液流染色機を用いて、下記染色レシピにて、赤、黒に１００℃×６０分の条件で染色、ソーピング、フィックス処理した。ファイナルセットとして、テンター仕上げ機を用いて、幅方向に３％幅出しさせながら、熱処理条件１８０℃×４５秒で処理して、染上げ反を得た。染色された２種類の編地の性能を表２に示す。
【００６３】
＜（赤）染色レシピ＞
染料：Ｔｅｌｏｎ  ＲＥＤ  Ａ２Ｒ；ＤｙＳｔａｒ社製  １％ｏｗｆ
均染剤：ＳｅｒａＧａｌＮ−ＦＳ；ＤｙＳｔａｒ社製  ０．６％ｏｗｆ
ｐＨスライド剤：硫酸アンモニウム  ４．０％ｏｗｆ
浴比１：５０
染色１００℃×６０分
＜（黒）染色レシピ＞
染料：Ｉｓｏｒａｎ  Ｂｌａｃｋ  ３ＲＬ；ＤｙＳｔａｒ社製  ２．７％ｏｗｆ
ｐＨスライド剤：硫酸アンモニウム  ４．０％ｏｗｆ
浴比１：５０
＜ソーピングレシピ＞
ソーピング剤：ニューサンレックスＥ；日華化学社製  ２ｇ／Ｌ
ソーピング６０℃×３０分
【００６４】
＜（染料が赤の場合）フィックスレシピ＞
フィックス剤：ハイフィックスＳＷ−Ａ；大日本製薬  ５％ｏｗｆ
スカム防止剤：ＮＷＨ２０１；センカ（株）  １％ｏｗｆ
炭酸ナトリウムにてｐＨ４〜５に調整
フィックス処理９０℃×４５分
＜（染料が黒の場合）フィックスレシピ＞
フィックス剤：天然タンニン酸Ｓ；富士化学  ６％ｏｗｆ
吐酒石Ｌ；大日本製薬  ３％ｏｗｆ（フィックス剤添加２０分後に投入）
【００６５】
［実施例２］
マレイミド構造を有するポリマーの添加量が２．０重量％であることを除いて、実施例１と同様の紡糸原液を用いて同様の条件にて紡糸を行い、４４デシテックスのポリウレタン弾性繊維を得た。実施例１と同様に、丸編生機を作成し、得られた生機を実施例１と同様にして、赤、黒に染色した染上げ反を得た。生機および染め上げ反の評価結果を表１，２に示す。
【００６６】
［実施例３］
マレイミド構造を有するポリマーの添加量が４．０重量％であることを除いて、実施例１と同様の紡糸原液を用いて同様の条件にて紡糸を行い、４４デシテックスのポリウレタン弾性繊維を得た。実施例１と同様に、丸編生機を作成し、得られた生機を実施例１と同様にして、赤、黒に染色した染上げ反を得た。生機および染め上げ反の評価結果を表１，２に示す。
【００６７】
［実施例４］
ナイロン６６加工糸４４デシテックス／３４フィラメントをフロントとし、バックには実施例２で得られたポリウレタンウレア弾性繊維４４デシテックス／４フィラメントをドラフト率８０％で整経し、下記条件でハーフ組織を編成した。
＜編成条件＞
編機：３６ゲージ／インチ  カールマイヤー社製  トリコット編機
組織：フロント  １０／２３
バック    １２／１０
ランナー長：フロント１２０ｃｍ／４８０コース
バック  ７７．６ｃｍ／４８０コース
機上コース：１００コース／インチ
この編成条件で得られた生機を、９０℃で１分間精錬し、プレセットとしてテンター仕上げ機を用いて、熱処理条件として温度１９０℃、時間６０秒で処理した。次いで、液流染色機を用いて、実施例１と同様の染色レシピで１００℃×６０分の条件で染色した。    ファイナルセットとして、テンター仕上げ機を用いて、熱処理条件１８０℃×４５秒で処理して、経編地の染上げ反を得た。生機および染め上げ反の評価結果を表１，２に示す。
【００６８】
［比較例１］
マレイミド構造を有するポリマーを添加しないことを除いて、実施例１と同様の条件にて紡糸を行った。実施例１と同様の条件にて紡糸を行い、４４デシテックスのポリウレタン弾性繊維を得た。実施例１と同様に、丸編生機を作成し、得られた生機を、実施例１と同様にして、赤、黒に染色した染上げ反を得た。生機および染め上げ反の評価結果を表１，２に示す。
【００６９】
［比較例２］
マレイミド構造を有するポリマーの添加量が１５重量％であることを除いて、実施例１と同様の紡糸原液を用いて同様の条件にて紡糸を行い、４４デシテックスのポリウレタン弾性繊維を得た。実施例１と同様に、丸編生機を作成し、得られた生機を実施例１と同様にして、赤、黒に染色した染上げ反を得た。生機および染め上げ反の評価結果を表１，２に示す。
【００７０】
［比較例３］
オペロンテックス社製ブラックライクラ（商標）４４デシテックスのポリウレタン弾性繊維を用いて、実施例１と同様に、丸編生機を作成し、得られた生機を実施例１と同様にして、赤、黒に染色した染上げ反を得た。生機および染め上げ反の評価結果を表１，２に示す。
表１、表２の結果より、本発明の編地は、染色性および堅牢度が良好であり、目剥きのない商品価値の高いものであることが分かる。
【００７１】
【表１】
2009074184.tif 000009
【００７２】
【表２】
2009074184.tif 000010
【産業上の利用可能性】
【００７３】
本発明の編地は、ポリウレタン弾性繊維に酸性染料が十分に染着しかつ堅牢度が優れているため、目剥き現象の発生しない外観品位の優れた衣料品等を好適に得ることができる。